(57)【特許請求の範囲】
【請求項１】
支持体と該支持体上に形成された粘着剤層とを備える貼付剤であって、
前記粘着剤層は、
ロピニロールの酸付加物と、該酸付加物の酸塩基当量に対して０．５〜１当量の金属イオン含有脱塩剤との反応により生じせしめた、ロピニロールのフリー体及び金属塩と、
水酸基及びカルボキシル基を有していない粘着基剤と、
該層に含まれる極性溶媒を吸着する、ヒュームドシリカ、アミノアルキルメタクリレートコポリマー、クロスポビドン、乳酸、タルク、デキストリン、プロピレングリコール及びポリビニルピロリドンからなる群より選ばれる少なくとも１種の吸着剤と、を含有する貼付剤。
【請求項２】
前記金属塩は、製造中又は製造後の貼付剤中で生じたものである、請求項１記載の貼付剤。
【請求項３】
前記金属塩は、金属塩化物、金属臭化物、金属よう化物及び有機酸金属塩からなる群より選ばれる少なくとも１つの金属塩である、請求項１又は２に記載の貼付剤。
【請求項４】
前記金属塩は、塩化ナトリウム、塩化カルシウム、塩化アルミニウム、塩化第一スズ、塩化第二鉄、塩化マグネシウム、塩化カリウム、クエン酸ナトリウム、シュウ酸ナトリウム、酒石酸ナトリウム、臭化ナトリウム及びコハク酸ナトリウムからなる群より選ばれる少なくとも１つの金属塩である、請求項１〜３のいずれか一項に記載の貼付剤。
【請求項５】
前記酸付加物は、塩酸付加物、酢酸付加物、硫酸付加物、マレイン酸付加物、シュウ酸付加物、クエン酸付加物、よう化水素酸付加物、臭化水素酸付加物、メシル酸付加物、酒石酸付加物又はコハク酸付加物である、請求項１〜３のいずれか一項に記載の貼付剤。
【請求項６】
前記粘着剤層上に貼着された剥離シートを更に備える、請求項１〜５のいずれか一項に記載の貼付剤。
【請求項７】
前記金属イオン含有脱塩剤が、アルカリ金属水酸化物である、請求項１〜６のいずれか一項に記載の貼付剤。
【請求項８】
請求項１〜７のいずれか一項に記載の貼付剤と脱酸素剤とを内包する包装体。
【発明の詳細な説明】
【技術分野】
【０００１】
本発明は、貼付剤及びその貼付剤を内包する包装体に関する。
【背景技術】
【０００２】
ロピニロールはＬ−Ｄｏｐａ療法に伴う限界を克服する薬物として開発され、パーキンソン病の疾患治療に用いられている。そして、胃腸での副作用の回避、副作用が生じた場合の取り外しの容易性から、ロピニロールを含有する経皮吸収製剤の検討が試みられている（特許文献１及び２）。【０００３】
一方、薬物はその取り扱い性や安定性の面から酸付加塩の形で市場に出回っている。酸付加塩の薬物をそのまま経皮等に適用した場合には吸収性が低くなる傾向があることが一般的に知られているが、その反面薬物のフリー体が吸収性の面で好ましいことも知られている。【０００４】
特許文献３においては、経皮吸収製剤を製造する原材料として薬物酸付加塩を用い、その製造中または製造後の製剤中において薬物酸付加塩を中和（脱塩）し、経皮投与時にはフリー体を吸収できるようにする技術が検討されている。【０００５】
【特許文献１】特表２００１−５１８０５８号公報
【特許文献２】特表平１１−５０６４６２号公報
【特許文献３】特開２００７−１６０２０号公報
【発明の開示】
【発明が解決しようとする課題】
【０００６】
しかしながら、本発明者らが、薬物として塩酸ロピニロールを用い、製造中もしくは製剤中において脱塩させ、ロピニロールの経皮吸収性を向上させた経皮吸収製剤の製造を試みたところ、粘着剤中にロピニロールの類縁物質が生じ製剤安定性に問題が生じることが判明した。【０００７】
そこで、本発明の目的は、ロピニロールを含有する貼付剤であって、粘着剤中におけるロピニロール類縁物質の発生が十分なレベルまで抑制された貼付剤を提供することにある。
【課題を解決するための手段】
【０００８】
本発明は、支持体と該支持体上に形成された粘着剤層とを備える貼付剤であって、上記粘着剤層は、（１）ロピニロールの酸付加物と、該酸付加物の等倍モル以下の金属イオン含有脱塩剤との反応により生じせしめた、ロピニロール及び金属塩と、（２）水酸基及びカルボキシル基を有していない粘着基剤と、を含有する貼付剤を提供する。【０００９】
本発明の貼付剤は、ロピニロール酸付加物と金属イオン含有脱塩剤を、当該脱塩剤がロピニロール酸付加物の等倍モル以下になるように反応させて生じさせた、ロピニロールフリー体を含有するため、薬物であるロピニロールの経皮吸収性に優れる。また、上記モル比の反応により生じる金属塩を含有し、また粘着基材として水酸基及びカルボキシル基を有していない粘着基剤を含有することから、液体クロマトグラフィーで測定される、ロピニロールとはリテンションタイム（保持時間）の異なるロピニロール類縁物質の発生が十分なレベルまで抑制される。なお、粘着剤層は未架橋とすることが好ましい。ここで、スチレン系ブロックコポリマーのスチレンブロックの凝集は、架橋に含まない。【００１０】
金属塩としては、製造中又は製造後の貼付剤中で生じた金属塩が適用でき、金属塩としては、金属塩化物、金属臭化物、金属よう化物及び有機酸金属塩からなる群より選ばれる少なくとも１つの金属塩が好ましい。特に好ましい金属塩としては、塩化ナトリウム、塩化カルシウム、塩化アルミニウム、塩化第一スズ、塩化第二鉄、塩化マグネシウム、塩化カリウム、クエン酸ナトリウム、シュウ酸ナトリウム、酒石酸ナトリウム、臭化ナトリウム及びコハク酸ナトリウムからなる群より選ばれる少なくとも１つの金属塩が挙げられる。このような金属塩を用いると、粘着剤層中でのロピニロール類縁物質の発生が顕著に抑制される。【００１１】
酸付加物は、塩酸付加物、酢酸付加物、硫酸付加物、マレイン酸付加物、シュウ酸付加物、クエン酸付加物、よう化水素酸付加物、臭化水素酸付加物、メシル酸付加物、酒石酸付加物又はコハク酸付加物であることが好ましい。このようなロピニロールの酸付加物であれば、金属イオン含有脱塩剤を用いることで、好適な金属塩として例示した、金属塩化物、金属臭化物、金属よう化物、有機酸金属塩を容易に得ることができる。【００１２】
本発明では、粘着剤層は、該層に含まれる極性溶媒を吸着する吸着剤を更に含有することが特に好ましい。このような吸着剤を含有させることで、製造中又は製造後に粘着剤層中で生じる金属塩が過度に凝集して貼付剤の外観を損ねることを抑制できる。【００１３】
このような効果が優れることから、吸着剤は、タルク、カオリン、ベントナイト、含水シリカ、フュームドシリカ、ポリビニルピロリドン、プロピレングリコール、アミノアルキルメタクリレートコポリマー、クロスポビドン、カルボキシビニルポリマー、乳酸、酢酸、酸化亜鉛、デキストリン及び乾燥水酸化アルミニウムゲルからなる群より選ばれる少なくとも１つの吸着剤であることが好ましい。【００１４】
上述した貼付剤は、包装体内部に収容させて保管することが好ましい。この場合、貼付剤と脱酸素剤とを内包する包装体であれば、粘着剤層中でのロピニロール類縁物質の発生を長期にわたって抑制することができる。
【発明の効果】
【００１５】
本発明によれば、ロピニロールを含有する貼付剤であって、粘着剤中におけるロピニロール類縁物質の発生が十分なレベルまで抑制された貼付剤を提供することができる。
【図面の簡単な説明】
【００１６】
【図１】本発明の貼付製剤の好適な一実施形態を示す斜視図である。
【符号の説明】
【００１７】
１…貼付剤、２…支持体、３…粘着剤層、４…剥離シート。
【発明を実施するための最良の形態】
【００１８】
以下、図面を参照しながら、好適な実施形態について詳細に説明する。また、図面は理解を容易にするため一部を誇張して描いており、寸法比率は説明のものとは必ずしも一致しない。【００１９】
図１は、本発明の貼付剤の好適な一実施形態を示す斜視図である。図１において、貼付剤１は、支持体２と、支持体２上に積層された粘着剤層３と、粘着剤層３上に貼着された剥離シート４とを備えるものである。粘着剤層３には、ロピニロール、金属塩、並びに、水酸基及びカルボキシル基を有していない粘着基剤が含有される。この金属塩は、ロピニロールの酸付加物と、該酸付加物の等倍モル以下の金属イオン含有脱塩剤との反応により得ることができるものである。【００２０】
粘着剤層は２層以上積層されていてもよく、支持体の一方の面だけでなく両方の面に積層されていてもよい。粘着剤層が複数存在する場合は、その少なくとも一つが上記の粘着剤層３であればよい。本実施形態では、貼付剤が剥離シート４を備えていることから、貼付する際には剥離シート４をはがして使用する。【００２１】
支持体２の材料としては、通常貼付剤に使用できるものであれば特に限定されるものではなく、伸縮性又は非伸縮性のものが用いられる。具体的には、ポリエチレンテレフタレート、ポリエチレン、ポリプロピレン、ポリブタジエン、エチレン酢酸ビニル重合体、ポリ塩化ビニル、ポリエステル、ナイロン、ポリウレタン等の合成樹脂で形成された、フィルム若しくはシート又はこれらの積層体、多孔質膜、発泡体、織布及び不織布、あるいは紙材を好適に用いることができる。【００２２】
粘着剤層３に含まれる粘着基剤は、水酸基及びカルボキシル基を有していないものが好ましい。粘着剤層が水酸基又はカルボキシル基を有している場合は、粘着剤中におけるロピニロール類縁物質の発生を十分に抑制することができない。このような粘着基材としては、アクリル系粘着基剤、ゴム系粘着基剤、シリコーン系粘着基剤等が例示される。【００２３】
アクリル系粘着基剤としては、（メタ）アクリル酸エステルの単独重合体若しくは共重合体、又は（メタ）アクリル酸アルキルエステルとその他の官能性モノマーとの共重合体が好適に用いられる。（メタ）アクリル酸エステルとしては（メタ）アクリル酸アルキルエステルが好ましく、当該化合物中のアルキル基の炭素数は１〜２２であることが好ましく、２〜１８であることがより好ましく、４〜１２であることが更に好ましい。共重合体を形成させるために用いる他の官能基モノマーとしては、酢酸ビニル等のビニルエステル、ビニルエーテル、スチレン、メチルスチレン等が挙げられる。【００２４】
アクリル系粘着剤としては、アクリル酸エステルと酢酸ビニルとの共重合体が好ましい。このようなアクリル系粘着剤としては、ナショナルスターチ  アンド  ケミカル社のＤｕｒｏ−ＴＡＫアクリル粘着剤シリーズのうち、水酸基及びカルボキシル基を有しないグレード（Ｎｏｎ−Ｆｕｎｃｔｉｏｎａｌ  Ｇｒｏｕｐ）が挙げられる。【００２５】
ゴム系粘着基剤としては、天然ゴム、合成ゴムを使用することができ、スチレン−イソプレン−スチレンブロック共重合体（以下、「ＳＩＳ」と略記する）、イソプレンゴム、ポリイソブチレン（以下、「ＰＩＢ」と略記する）、スチレン−ブタジエン−スチレンブロック共重合体（以下、「ＳＢＳ」と略記する）、スチレン−ブタジエンゴム（以下、「ＳＢＲ」と略記する）、ポリブテン等の水酸基もカルボキシル基も有しない合成ゴムが好適に用いられる。これらの粘着基剤は、通常は粘着付与剤を添加して用いる。【００２６】
シリコーン系粘着基剤としては、ポリジメチルシロキサン等を主成分とするものが使用可能であり、通常はＭＱレジン等の粘着付与剤を添加して用いる。【００２７】
以上に列挙した粘着基剤の中でも、水酸基及びカルボキシル基を有していないＳＩＳおよびアクリル酸エステル共重合体がロピニロールの類縁物質の発生を抑制する点で好ましい。【００２８】
これらの粘着基剤は１種を単独で用いてもよく、２種以上を組み合わせて用いてもよい。粘着基剤の組み合わせとしては、ＳＩＳとＰＩＢとを、９：１〜１：１の質量比で混合したものが好ましい。また、粘着基剤の配合量は、粘着剤層３の形成及び有効成分の組織透過性を考慮すると、粘着剤層３の全体の質量を基準として１０〜９５質量％であることが好ましく、１５〜８０質量％であることがより好ましく、２０〜７０質量％であることが特に好ましい。【００２９】
貼付剤１の粘着剤層３には、上記の粘着基剤に加え、ロピニロール酸付加物と該酸付加物の等倍モル以下の金属イオン含有脱塩剤との反応により生じせしめた、ロピニロール及び金属塩が含まれる。【００３０】
ロピニロールは、後述する製造過程又は製剤中における中和反応によりフリー体となったものの他、中和が不完全で塩形体で残ったものも含まれる。【００３１】
粘着剤層に含まれる金属塩は、製造工程中又は製剤中に生じたものが好ましい。なお、粘着剤層は、製造工程中又は製剤中に生じたもの以外の金属塩を含んでいてもよい。【００３２】
貼付剤として十分な薬効が得られること、製剤物性及び組織吸収性を考慮すると、ロピニロールは、粘着剤層３の全体の質量を基準として０．５〜５０質量％で配合されることが好ましく、１〜３０質量％で配合されることが特に好ましい。【００３３】
本発明では、ロピニロール酸付加物を製造の原材料として使用し、製造過程において、アルカリ金属水酸化物等の金属イオン含有脱塩剤（中和剤）と混和することにより中和反応を起こさせ、結果的に製剤を貼付する時点においては、より組織吸収性が高いロピニロールのフリー体が粘着剤層中に存在するようにすることができる。したがって、貼付剤の粘着剤層中には、中和反応により生じた金属塩も存在することになる。【００３４】
金属塩としては、上記脱塩（中和）反応により生じたものであれば特に限定されず、結果的にはロピニロール酸付加塩とそれを中和するための金属イオン含有脱塩剤（中和剤）により決定されるが、金属塩は、金属塩化物、金属臭化物、金属よう化物、有機酸金属塩から選ばれる１つであることが好ましく、この中でも特に、塩化ナトリウム、塩化カルシウム、塩化アルミニウム、塩化第一スズ、塩化第二鉄、塩化マグネシウム、塩化カリウム、クエン酸ナトリウム、シュウ酸ナトリウム、酒石酸ナトリウム、臭化ナトリウム、コハク酸ナトリウムのうち１種又は２種以上が特に好ましい。【００３５】
貼付剤の脱塩（中和）反応において用いられる金属イオン含有脱塩剤としては、アルカリ金属水酸化物が好適に用いられる。アルカリ金属水酸化物は、ロピニロール酸付加塩の全部または一部を遊離塩基の状態に変換するために配合する。ここで、過剰な金属イオン含有脱塩剤により薬物の分解を引き起こさないためには、薬物の酸塩基当量に対し、０．５〜４当量の範囲で金属イオン含有脱塩剤を配合することが好ましい。配合は、製造工程中１回で行ってもよいし、数回に分けて行ってもよい。【００３６】
金属イオン含有脱塩剤としては、具体的には、水酸化ナトリウム、水酸化カリウム、水酸化マグネシウムなどが挙げられ、中でも水酸化ナトリウムが好ましい。これらは、薬物をフリー体に変換するために加えられるが、ロピニロール酸付加物（塩酸ロピニロール等）の等倍モルを超す量の金属イオン含有脱塩剤（水酸化ナトリウム等）を添加すると類縁物質が多く生成し、基剤の着色が生じる傾向があり、一方、等倍モル以下にすると類縁物質の生成が少なくなり、基剤の着色も生じなくなる傾向がある。【００３７】
したがって、過剰な量により薬物の分解を引き起こさないためには、ロピニロール酸付加物の酸塩基当量に対し、０．５〜１当量の範囲で製造工程中で金属イオン含有脱塩剤を配合することが好ましく、その結果、最終形態である貼付剤の粘着剤層には、金属塩が薬物の等倍モル以下存在することになる。なお、金属イオン含有脱塩剤の配合は、製造工程中数回に分けて加えることも可能である。【００３８】
また、上記のように中和反応によって生じた金属塩は生成後暫くすると、製造工程で使用し極微量に粘着剤層中に残留している水等の極性溶媒のために結晶として凝集・成長する傾向にある。したがって、このような結晶の凝集・成長を抑制、または均一分散させるために、粘着剤層中に吸着剤（吸湿性を有する無機及び／又は有機物質）を含有させることもできる。【００３９】
本発明においては、粘着剤層３中に吸着剤を含有させることが好ましい。吸着剤を含有させることで、中和反応で得られる金属塩結晶の凝集・成長を抑制することができ、また結晶を均一に分散させることができる。【００４０】
吸着剤としては、本発明の効果を有するものであれば特に限定はされないが、一般的に「医薬品添加物辞典２０００  ２０００年４月２８日第１刷発行」に挙げられている添加物のうち、吸湿性、防湿性、吸着性を有すると記載されている無機物質及び有機物質、並びに上記の「医薬品添加物辞典２０００」には記載がないが吸湿性を有することが知られている、アミノアルキルメタクリレートコポリマー、酸化亜鉛等が使用可能である。【００４１】
このうち好ましくは、タルク、カオリン、ベントナイト等の鉱物；フュームドシリカ（アエロジル（登録商標）等）、含水シリカ等のケイ素化合物；酸化亜鉛、乾燥水酸化アルミニウムゲル等の金属化合物；乳酸、酢酸等の弱酸、デキストリン等の糖、ポリビニルピロリドン、プロピレングリコール、アミノアルキルメタクリレートコポリマー、クロスポビドン及びカルボキシビニルポリマー等の高分子ポリマーが使用可能であり、これらは必要に応じて２種以上組み合わせて用いてもよい。【００４２】
粘着剤層３中に含まれる吸着剤の含有量は、粘着剤層３の組成全体の質量を基準として、０．５〜５０質量％であることが好ましい。０．５質量％以下であると、金属塩の結晶の凝集・成長を抑制し、結晶を均一に分散させる効果が十分に得られなくなる傾向がある。また、５０質量％以上含有すると、粘着剤層３の粘着力が低下して貼付が困難になる傾向がある。【００４３】
本発明の貼付剤１は、上記の組成物の他、必要に応じて、粘着付与剤、可塑剤、吸収促進剤、抗酸化剤、充填剤、保存剤、紫外線吸収剤、薬物結晶析出抑制剤を含有してもよい。【００４４】
粘着付与剤としては、例えば、「エステルガム（商品名、荒川化学工業）」、「ハリエスター（商品名、ハリマ化成）」、「ペンタリン（商品名、イーストマンケミカル）」、「フォーラル（商品名、イーストマンケミカル）」等のロジン系樹脂、「ＹＳレジン（商品名、ヤスハラケミカル）」、「ピコライト（商品名、ルースアンドディルワース）」等のテルペン系樹脂、「アルコン（商品名、荒川化学工業）」、「リガレッツ（商品名、イーストマンケミカル）」、「ピコラスチック（商品名、イーストマンケミカル）」、「エスコレッツ（商品名、エクソン）」、「ウイングタック（商品名、グッドイヤー）」、「クイントン（商品名、日本ゼオン）」等の石油樹脂、フェノール系樹脂、キシレン系樹脂等が使用可能である。【００４５】
これらの粘着付与剤は１種を単独で用いても、２種以上を組み合わせて用いてもよい。また、粘着付与剤の配合量は、貼付剤１の十分な粘着力及び剥離時の局所刺激性を考慮すると、粘着剤層３の全体の質量を基準として１０〜９０質量％であることが好ましく、１５〜７０質量％であることがさらに好ましく、２０〜６０質量％であることが特に好ましい。【００４６】
可塑剤としては、例えば、パラフィン系プロセスオイル、ナフテン系プロセスオイル及び芳香族系プロセスオイル等の石油系オイル；スクワラン、スクワレン；オリーブ油、ツバキ油、ひまし油、トール油及びラッカセイ油等の植物系オイル；ジブチルフタレート及びジオクチルフタレート等の二塩基酸エステル；ポリブテン及び液状イソプレンゴム等の液状ゴム；ジエチレングリコール、ポリエチレングリコール、プロピレングリコール、ジプロピレングリコール等が挙げられる。これらは１種を単独で又は２種以上を組み合わせて用いることができる。本実施形態においては特に、流動パラフィン、液状ポリブテンを用いるのが好ましい。【００４７】
粘着剤層３中の上記可塑剤の含有量は、貼付剤１としての十分な粘着力の維持を考慮して、粘着剤層３の全体の質量を基準として５〜６０質量％であることが好ましく、１０〜５０質量％であることがより好ましく、１５〜４０質量％であることが特に好ましい。【００４８】
吸収促進剤としては、イソステアリルアルコール等の脂肪族アルコール、カプリン酸のような脂肪酸、プロピレングリコールモノラウレート、パルミチン酸イソプロピル、ミリスチン酸イソプロピル等の脂肪酸誘導体、プロピレングリコール、ポリエチレングリコール、ラウリン酸ジエタノールアミン等が好適に使用できる。これらのうち、特に、パルミチン酸イソプロピルのような脂肪酸の低級アルコールエステルが好適に使用できる。これらの吸収促進剤は１種を単独で用いてもよく、２種以上を組み合わせて用いてもよい。また、吸収促進剤の配合量は、製剤としての組織への有効成分の充分な透過性及び局所刺激牲等を考慮すると、粘着剤層３全体の質量を基準として１〜３０質量％であることが好ましく、３〜２０質量％であることがさらに好ましく、５〜１５質量％であることが特に好ましい。【００４９】
抗酸化剤としては、トコフェロール及びこれらのエステル誘導体、アスコルビン酸、アスコルビン酸ステアリン酸エステル、ノルジヒトログアヤレチン酸、ジブチルヒドロキシトルエン（以下、ＢＨＴと略記する）、ブチルヒドロキシアニソール等が利用可能であり、ＢＨＴが特に好ましく用いられる。【００５０】
充填剤としては、水酸化アルミニウム、炭酸カルシウム、炭酸マグネシウム；ケイ酸アルミニウムやケイ酸マグネシウム等のケイ酸塩；ケイ酸、硫酸バリウム、硫酸カルシウム、亜鉛酸カルシウム、酸化亜鉛、酸化チタン等が例示できる。【００５１】
保存剤としては、エデト酸二ナトリウム、エデト酸四ナトリウム、パラオキシ安息香酸エチル、パラオキシ安息香酸プロピル、パラオキシ安息香酸ブチル等が好ましく利用できる。【００５２】
紫外線吸収剤としては、ｐ−アミノ安息香酸誘導体、アントラニル酸誘導体、サリチル酸誘導体、クマリン誘導体、アミノ酸系化合物、イミダゾリン誘導体、ピリミジン誘導体、ジオキサン誘導体等が例示できる。【００５３】
薬物結晶抑制剤としては、オレイルアルコール、ラウリルアルコール、オクチルドデカノール、イソステアリルアルコール等の脂肪族アルコール、シクロデキストリン類、二酸化ケイ素、ポリビニルピロリドン、セルロース誘導体等の高分子、などが挙げられ、特に脂肪族アルコールが好ましい。【００５４】
上記の抗酸化剤、充填剤、保存剤、紫外線吸収剤は、合計で、粘着剤層３の全体の質量に基づいて、好ましくは５質量％以下、さらに好ましくは３質量％以下、特に好ましくは１質量％以下の量で配合できる。【００５５】
次に、本実施形態の貼付剤１の製造方法の一例について説明する。【００５６】
まず、粘着剤層３形成用の混合物を調製する。混合機を用いて、上述した粘着基材、ロピニロールの酸付加物、金属イオン含有脱塩剤、及びその他の任意成分を、粘着基材の溶媒に溶解又は分散させることにより、粘着剤層３形成用の混合物が得られる。【００５７】
粘着基材の溶媒としては、トルエン、ヘキサン、酢酸エチル、シクロヘキサン、ヘプタン、酢酸ブチル、エタノール、メタノール、キシレン、イソプロパノール等が使用できる。これらは、溶解又は分散させる成分に応じて適宜選択し、１種を単独で又は２種以上を混合して組み合わせて用いることができる。【００５８】
続いて、得られた粘着剤層３形成用の混合物を、支持体２の上に直接展延して粘着剤層３を形成するか、あるいは、離型処理された紙若しくはフィルム上に展延して粘着剤層３を形成し、その上に支持体２を載せて、粘着剤層３を支持体２上に圧着転写させる。続いて、粘着剤層３を保護するための剥離シート４を粘着剤層３上に粘着させて、貼付剤１を得ることができる。なお、粘着剤層の厚みは、３０〜２５０μｍが好ましく、５０〜１５０μｍがより好ましい。３０μｍ以下であると、薬物の放出の持続性が乏しくなる傾向があり、２５０μｍ以上であると放出は不変であるにもかかわらず、粘着剤層に含有される薬物の量が増え、製造コストが割高になる傾向がある。【００５９】
上述したロピニロール含有貼付剤を包装する包装袋において、貼付剤とともに脱酸素剤を共存させることにより、ロピニロールの類縁物質の発生をさらに効果的に抑制できる。したがって、ロピニロール含有貼付剤を包装する包装袋において、さらに脱酸素剤を共存させることを特徴とするロピニロール貼付剤含有包装袋が提供されることが好ましい。【００６０】
包装袋としては、通常薬物含有する貼付剤を包装する包装袋であれば特に限定はされないが、プラスチック性包装袋、金属層（例えばアルミニウム層）が形成されたプラスチック性包装袋、金属性包装袋（例えば、アルミニウム性包装袋）が好ましい。【００６１】
脱酸素剤としては、鉄粉を用いたものやビタミンＣを主成分とするものが適用可能である。具体的には、エージレスシリーズ（三菱ガス化学社製）、ファーマキープシリーズ（三菱ガス化学社製）が挙げられる。
【実施例】
【００６２】
以下、実施例及び比較例に基づき本発明をさらに具体的に説明するが、本発明は以下の実施例に何ら限定されるものではない。【００６３】
（実施例１）
混合機を用いて、予め塩酸ロピニロール、水酸化ナトリウム（塩基）、流動パラフィン及びトルエン（溶剤）を混合させた後、これに対して、別途調整しておいたＳＩＳ（ＪＳＲ社製、ＳＩＳ５０００、水酸基及びカルボキシル基を有していない）、脂環族炭化水素樹脂及びトルエンの混合溶液を添加・混合し、粘着剤溶液を得た。これを離型処理されたフィルム状に展延し溶剤を乾燥除去させて、厚さ１００μｍの粘着剤層を形成し、その上に支持体を載せて、粘着剤層を圧着転写させることにより、貼付剤を得た。なお、配合及び塩酸ロピニロールに対する塩基量は以下の表１に示すとおりである。【００６４】
（実施例２）
配合を表１に示すようにした他は実施例１と同様に貼付剤を作製した。塩酸ロピニロールに対する塩基量は以下の表１に示すとおりである。【００６５】
（比較例１）
配合を表１に示すようにした他は実施例１と同様に貼付剤を作製した。塩酸ロピニロールに対する塩基量は以下の表１に示すとおりである。
【表１】
0005546013.tif 000002
【００６６】
（主薬および未知化合物含量測定法） 
以下に示す手法により、ロピニロール類縁物質の発生状況を確認した。実施例１〜２及び比較例１の結果は以下の表２に示すとおりである。【００６７】
１０ｃｍ２に打ち抜いた貼付剤を５０ｍＬ容の遠沈管に入れ、これにテトラヒドロフラン１０ｍＬを加えて粘着剤層を溶解させた。これに水／メタノール混合溶液を加えて５０ｍＬにメスアップしたのち、高性能液体クロマトグラフィー（ＨＰＬＣ）に供してロピニロール量およびクロマトチャート上に出現した未知化合物量を測定した。表中のロピニロール含量（主薬含量）は理論上製剤に含有される量に対する割合で示した。表中の未知化合物名はクロマトチャート上の保持時間（例えば、保持時間１０．２ｍｉｎの未知化合物であれば１０．２）で、また各未知化合物量はロピニロールに対する含率で示した。なお、検出されない場合は「−」で、０．０５％以下しか検出されない場合は「ｔｒ」で示した。
【表２】
0005546013.tif 000003
【００６８】
（実施例３）
混合機を用いて、予め塩酸ロピニロール、水酸化ナトリウム（塩基）、流動パラフィン及びメタノール（溶剤）を混合させた後、これに対して、アクリル系粘着剤溶液Ｄｕｒｏ−ＴＡＫ  ８７−９００Ａ（ナショナルスターチ  アンド  ケミカル社製、製品名、水酸基及びカルボキシル基を有していない）を添加・混合し、粘着剤溶液を得た。これを離型処理されたフィルム状に展延し溶剤を乾燥除去させて粘着剤層を形成し、その上に支持体を載せて、粘着剤層を圧着転写させることにより、貼付剤を得た。また、上記「主薬および未知化合物含量測定法」に準じて、ロピニロール類縁物質の発生状況を確認した。配合及び塩酸ロピニロールに対する塩基量は以下の表３に、試験結果は表４に示すとおりである。【００６９】
（比較例２）
Ｄｕｒｏ−ＴＡＫ  ８７−９００Ａを、Ｄｕｒｏ−ＴＡＫ  ８７−２５１６（ナショナルスターチ  アンド  ケミカル社製、製品名、水酸基を有する）に代えた他は実施例３と同様に貼付剤を得、実施例３と同様の試験を行った。塩酸ロピニロールに対する塩基量は以下の表３に、試験結果は表４に示すとおりである。【００７０】
（比較例３）
Ｄｕｒｏ−ＴＡＫ  ８７−９００Ａを、Ｄｕｒｏ−ＴＡＫ  ８７−２１９４（ナショナルスターチ  アンド  ケミカル社製、製品名、カルボキシル基を有する）に代えた他は実施例３と同様に貼付剤を得、実施例３と同様の試験を行った。塩酸ロピニロールに対する塩基量は以下の表３に、試験結果は表４に示すとおりである。
【表３】
0005546013.tif 000004
【表４】
0005546013.tif 000005
【００７１】
（実施例４）
実施例１における、ＳＩＳ、脂環族炭化水素樹脂及びトルエンの混合溶液に吸着剤であるアエロジル（登録商標）を添加した他は実施例１と同様に貼付剤を得た。なお、アエロジルの含有量は５質量部であり、その他の成分比率は実施例１と同様であった。【００７２】
（実施例５〜３０）
実施例４におけるアエロジルに代えて、表５の化合物を添加した他は、実施例４と同様にして貼付剤を得た。【００７３】
（金属塩の凝集物の評価）
実施例１、４〜３０の貼付剤の外観を観察し、金属塩の結晶の凝集物の有無を目視にて評価した。表５に吸着剤の種類及び含有量、評価結果を示す。凝集物が全く見られなかったものを「ａ」、平均粒径１００〜２５０μｍの小さな凝集物が認められるものを「ｂ」、平均粒径２５０μｍを超える凝集物が認められるものを「ｃ」で表示する。
【表５】
0005546013.tif 000006
【図１】
0005546013.tif 000007